(57)【要約】      （修正有）【課題】吸引抵抗及びタバコ刻の煙に対する吸着性が低減され、煙の通過効率を向上させた非燃性加熱式タバコを提供する。【解決手段】非燃性加熱式タバコ１００は、成形紙１１と既定方向に沿って平行又は略平行に配設される複数の長尺状のタバコ刻１２とを備えるタバコ芯部１０を有し、複数のタバコ刻が規則的に配列され、成形紙により包まれるように構成される。規則的に配列したタバコ刻及びそれにより形成した規則的な空隙により、煙の流通にほぼ直線の気流通路が提供される。タバコ芯部外部分２０をさらに有し、タバコ芯部とタバコ芯部外部分を巻紙３０で包むことによりタバコスティックを構成する。【選択図】図１
0003224297.tif 000002
【実用新案登録請求の範囲】
【請求項１】
成形紙と既定方向に沿って平行又は略平行に配設される長尺状の複数のタバコ刻とを備えるタバコ芯部を有し、複数の前記タバコ刻が、規則的に配列され、前記成形紙により包まれるように構成されることを特徴とする非燃性加熱式タバコ。
【請求項２】
前記タバコ刻は、シート状再生タバコ葉を裁刻してなるものであることを特徴とする請求項１に記載の非燃性加熱式タバコ。
【請求項３】
前記シート状再生タバコ葉の坪量をｃとする場合、５０ｇ／ｍ２≦ｃ≦２５０ｇ／ｍ２を満たし、
１００ｇ／ｍ２≦ｃ≦２００ｇ／ｍ２を満たすことが好ましく、
前記シート状再生タバコ葉は、
エアレイド法による再生で製造され、坪量が１１０ｇ／ｍ２≦ｃ≦１４０ｇ／ｍ２を満たし、
又は、スラリー法による再生で製造され、坪量が１４０ｇ／ｍ２≦ｃ≦１８０ｇ／ｍ２を満たすことがより好ましい
ことを特徴とする請求項２に記載の非燃性加熱式タバコ。
【請求項４】
前記シート状再生タバコ葉の厚さをｄとする場合、０．０５ｍｍ≦ｄ≦１．０ｍｍを満たし、
０．２ｍｍ≦ｄ≦０．３５ｍｍを満たすことが好ましく、
ｄは、０．０５ｍｍ、０．１０ｍｍ、０．１５ｍｍ、０．２０ｍｍ、０．２５ｍｍ、０．３０ｍｍ、０．３５ｍｍ、０．４０ｍｍ、０．４５ｍｍ、０．５０ｍｍ、０．５５ｍｍ又は０．６０ｍｍであることがより好ましい
ことを特徴とする請求項２に記載の非燃性加熱式タバコ。
【請求項５】
前記タバコ芯部におけるタバコ刻全体の重量は、０．１５〜０．２ｇであることを特徴とする請求項１に記載の非燃性加熱式タバコ。
【請求項６】
タバコ芯部外部分をさらに有し、前記タバコ芯部とタバコ芯部外部分を巻紙で包むことによりタバコスティックを構成することを特徴とする請求項１〜５のいずれか１項に記載の非燃性加熱式タバコ。
【請求項７】
前記タバコ芯部外部分は、支持部と、降温部と、フィルタ部とを有する３段構成であり、前記タバコ芯部、前記支持部、前記降温部及び前記フィルタ部が順次に設けられ、
又は、前記タバコ芯部外部分は、降温部とフィルタ部とを有する２段構成であり、前記タバコ芯部、前記降温部及び前記フィルタ部が順次に設けられ、
前記降温部は、少なくとも１本の貫通する中空通路を有する
ことを特徴とする請求項６に記載の非燃性加熱式タバコ。
【請求項８】
各前記タバコ刻の長さをｅとする場合、ｅ≧１０．０ｍｍを満たし、各前記タバコ刻の幅をｆとする場合、０．５ｍｍ≦ｆ≦３．０ｍｍを満たし、
前記ｆは、０．８ｍｍ、１．０ｍｍ又は１．５ｍｍであることが好ましい
ことを特徴とする請求項６に記載の非燃性加熱式タバコ。
【請求項９】
成形紙で前記タバコ刻を包むことは、タバコ巻紙又は表面に難燃剤が塗布された成形紙で前記タバコ刻を包むことであり、
表面にアルミ箔層を有するタバコ巻紙を用いることが好ましい
ことを特徴とする請求項１〜８のいずれか１項に記載の非燃性加熱式タバコ。
【請求項１０】
前記円柱状のタバコロッドの直径は、６〜８ｍｍであり、７．１ｍｍ、７．５ｍｍであることが好ましく、
及び／又は、前記円柱状のタバコロッドの重量は、０．０１〜０．０４ｇ／ｍｍであり、０．０１４ｇ／ｍｍ、０．０２５ｇ／ｍｍ、０．０２８ｇ／ｍｍであることが好ましい
ことを特徴とする請求項９に記載の非燃性加熱式タバコ。
【考案の詳細な説明】
【技術分野】
【０００１】
本開示は、非燃性加熱式タバコ加工の技術分野に属し、具体的に、非燃性加熱式タバコに関する。
【背景技術】
【０００２】
非燃性加熱式タバコは、新型のタバコシステムであり、２００〜４００度の低温でタバコ刻等の固体発煙物を燃やさせずに加熱することにより煙を発生させるものである。
【０００３】
考案者のアプローチにより、従来の非燃性加熱式タバコは、加熱温度が比較的に低いため、タバコ刻における有効成分を出しにくいとともに、出した有効成分がタバコ刻に吸着されやすいので、喫煙の官能的品質を損ない、煙量が少ないという問題があると発見された。
【考案の概要】
【０００４】
本開示は、例えば、従来技術による、煙が吸着されやすく、喫煙の官能的品質を損ない、煙量が少ないという技術的課題を解決できる非燃性加熱式タバコを提供することを目的とする。
【０００５】
本開示の実施例は、下記のように実現されることが可能である。
【０００６】
本開示の実施例による非燃性加熱式タバコは、成形紙と既定方向に沿って平行又は略平行に配設される長尺状の複数のタバコ刻
とを備えるタバコ芯部を有し、複数の前記タバコ刻が、規則的に配列され、前記成形紙により包まれるように構成される。
【０００７】
前記タバコ刻は、シート状再生タバコ葉を裁刻してなるものであることが可能である。
【０００８】
前記非燃性加熱式タバコは、タバコ芯部外部分をさらに有し、前記タバコ芯部とタバコ芯部外部分を巻紙で包むことによりタバコスティックを構成することが可能である。
【０００９】
前記タバコ芯部外部分は、支持部と、降温部と、フィルタ部とを有する３段構成であり、前記タバコ芯部、前記支持部、前記降温部及び前記フィルタ部が順次に設けられ、
又は、前記タバコ芯部外部分は、降温部とフィルタ部とを有する２段構成であり、前記タバコ芯部、前記降温部及び前記フィルタ部が順次に設けられ、
前記降温部は、少なくとも１本の貫通する中空通路を有することが可能である。
【００１０】
本開示の実施例による非燃性加熱式タバコの加工方法は、
シート状再生タバコ葉を、既定方向に沿って長尺状の複数のタバコ刻に裁刻するステップと、
タバコロッド内の複数の前記タバコ刻を規則的に配列するように、複数の前記タバコ刻を前記タバコ刻の幅方向に沿って押圧して寄り合うようにし、成形紙で前記タバコ刻を包んで、円柱状のタバコロッドを形成するステップとを含む。
【００１１】
前記再生タバコ葉は、製紙法による再生、エアレイド法による再生、スラリー法による再生及びローリング法による再生の少なくとも１種の方式で製造されることが可能である。
【００１２】
前記タバコ芯部におけるタバコ刻全体の重量は、０．１５〜０．２ｇであることが可能である。
【００１３】
各前記タバコ刻の長さは、ｅとする場合、ｅ≧１０．０ｍｍを満たし、各前記タバコ刻の幅は、ｆとする場合、０．５ｍｍ≦ｆ≦３．０ｍｍを満たすことが可能で、前記ｆは、０．８ｍｍ、１．０ｍｍ又は１．５ｍｍであることが好ましい。
【００１４】
前記複数の前記タバコ刻を前記タバコ刻の幅方向に沿って押圧して寄り合うようにすることは、タバコ巻き機又はフィルタロッド成形機を利用して複数の前記タバコ刻を押圧して寄り合うようにすることを含むことが可能である。
【００１５】
前記成形紙で前記タバコ刻を包むことは、タバコ巻紙又は表面に難燃剤が塗布された成形紙で前記タバコ刻を包むようにすることが可能であり、表面にアルミ箔層を有するタバコ巻紙を用いることが好ましい。
【００１６】
前記難燃剤は、水酸化マグネシウム及び水酸化アルミニウムのうちの少なくとも１種であることが好ましい。
【００１７】
前記円柱状のタバコロッド的直径は、６〜８ｍｍであり、７．１ｍｍ、７．５ｍｍであることが好ましい。
【００１８】
前記円柱状のタバコロッドの重量は、０．０１〜０．０４ｇ／ｍｍであり、０．０１４ｇ／ｍｍ、０．０２５ｇ／ｍｍ、０．０２８ｇ／ｍｍであることが好ましい。
【００１９】
前記シート状再生タバコ葉の製造方法は、
タバコ原料を粉砕して、篩ってタバコ粉を形成するステップと、
植物繊維を乾式解繊して１本１本の繊維状に形成させ、気流成形装置でベースシートを形成するステップと、
前記タバコ粉、発煙剤等と水とを混ぜ合わせて塗布液を形成するステップと、
前記塗布液を前記ベースシートに塗布し、乾燥処理を行うステップとを含む。
【００２０】
従来技術と比べ、本開示の実施例による非燃性加熱式タバコ及びその加工方法は、例えば下記の有益効果を有する。
【００２１】
本実施例による非燃性加熱式タバコの加工方法は、再生タバコ葉を既定方向に沿って複数の長尺状タバコ刻を裁刻し、複数の長尺状タバコ刻を規則的に配列するようにタバコ巻き機又はフィルタロッド成形機等の装置を利用して長尺状タバコ刻を幅方向に沿って押圧して寄り合うようにし、成形紙でタバコ刻を包むことにより、内部のタバコ刻が規則的に配列された円柱状のタバコロッドを形成した。これによって、複数のタバコ刻の間に規則的な空隙が形成され、規則的に配列されていないタバコ刻と比べて、空隙率を大幅に上げたので、タバコ内部の良好な通気性及び気流の同一性を確保できた。吸い込むとき、空気がタバコスティックの外から成形紙を透過して大量にタバコスティックの内部に入ることができ、煙の発生に必要な空気を提供した。また、タバコスティックの長尺方向に、規則的に配列したタバコ刻及びそれにより形成した規則的な空隙により、煙の流通にほぼ直線の気流通路が提供され、吸引抵抗及びタバコ刻の煙に対する吸着性が低減され、煙の通過効率を向上させた。これにより、喫煙の官能的品質が上がったので、低温タバコの煙量が少ない、喫煙の官能的品質が劣るという技術的問題を効果的に解決できた。
【００２２】
本開示の上記の目的、特徴及び利点をより明瞭、簡単にするため、以下、好ましい実施例を用い、詳細に説明する。
【図面の簡単な説明】
【００２３】
以下、本開示の実施例の技術案をより明瞭に説明するため、実施例の説明に必要な図面を簡単に説明する。下記の図面は、本開示の実施例の一部を示したものに過ぎず、範囲を限定するものではない。当業者は、発明能力を用いなくても、これらの図面に基づいてその他の関連図面を得ることが可能である。
【００２４】
【図１】本開示の実施例による第１種の非燃性加熱式タバコの模式図である。
【図２】本開示の実施例による第２種の非燃性加熱式タバコの模式図である。
【考案を実施するための形態】
【００２５】
本開示を簡単にするため、以下、実施例を利用して本開示の技術案を詳細に説明する。
【００２６】
なお、本開示は、ここでの説明と異なるその他の多くの方式で実施されることが可能であり、当業者が、本開示の主旨を逸脱しない限り、類似の改良を行うことができるので、本開示が、以下で開示された具体的にな実施形態に限定されない。
【００２７】
特に断りがない限り、本明細書で用いられるすべての技術用語及び科学用語は、当分野の技術者の通常の理解と同様の意味を有する。矛盾があった場合、本明細書での定義に準ずる。
【００２８】
例えば、本明細書に使用される用語は以下のように理解される。
【００２９】
本明細書に使用される「含む」、「有する」、「備える」、「含有」という用語、又はそれらの他のいずれのバリエーションは、非排除的包含を意味する。例えば、挙げられた要素を含む組成物、ステップ、方法、製品又は装置は、これらの要素だけでなく、明確に挙げられていないその他の要素又はこれらの組成物、ステップ、方法、製品又は装置における固有の要素を含んでもよい。
【００３０】
用語「からなる」は、指定されていない要素、ステップ又は組成を排除するものである。当該用語は、請求項に使用される場合、請求項が閉鎖式になり、関係する一般不純物を除き、説明した材料以外の材料を含まないと意味している。用語「からなる」は、請求項主体に付けられるのではなく請求項主体のうちの一節に付けられる場合、当該節に説明した要素しか限定せず、その他の要素が請求項全体から排除するものにならない。
【００３１】
量、濃度、又はその他の値やパラメータは、範囲、好ましい範囲、又は一連の好ましい上限値及び好ましい下限値で限定される範囲により表される場合、開示があるかにも関わらず、任意範囲の上限又は好ましい値と任意範囲の下限または好ましい値とからなるすべての範囲が開示されたと理解すべきである。例えば、「１〜５」という範囲が開示された場合、「１〜４」、「１〜３」、「１〜２」、「１〜２と４〜５」、「１〜３と５」を含むと解釈される。本明細書で説明される数値範囲は、特に断りがない限り、臨界値及び該範囲にある全ての整数と分数を含む。
【００３２】
タバコ刻は、葉刻、中骨刻、膨化タバコ刻等からなるものである。本考案者は、タバコ刻における有効成分を出しにくいのが、タバコ刻の長さが均一でないとともに、乱雑で、規則的に配列されていないからであることを発見した。この事情に鑑みて、本実施例による非燃性加熱式タバコ及びその加工方法は、上記の従来技術の問題及び欠陥をよりよく克服し、タバコ刻を規則的に配列することによりタバコ刻の間に規則的な空隙を形成させ、規則的に配列されていないタバコ刻と比べて、空隙率を大幅に上げ、タバコ内部の良好な通気性及び気流の同一性を確保できた。さらに、規則的に配列されたタバコ刻及びそれにより形成した規則的な空隙により、煙の流通にほぼ直線の気流通路が提供され、吸引抵抗及びタバコ刻の煙に対する吸着性が低減され、煙の通過効率を向上させた。以下、具体的に説明する。
【００３３】
図１と図２に示すように、本実施例による非燃性加熱式タバコ１００は、成形紙１１と既定方向に沿って平行又は略平行に配設される複数の長尺状のタバコ刻１２とを備えるタバコ芯部１０を有し、複数のタバコ刻１２が規則的に配列され、成形紙１１により包まれるように構成されている。
【００３４】
本実施例において、タバコ刻は、シート状再生タバコ葉を裁刻してなるものである。シート状再生タバコ葉が均質化タバコ材料シートであると理解してもよい。「均質化」は、繊細に刻んだタバコ葉、タバコ葉屑又は粉末を混ぜ合わせることである。均質化タバコ材料シートは、繊細に刻んだタバコ葉、タバコ葉屑又は粉末を混ぜ合わせて形成したシート状のものである。その手段として、製紙法による再生、エアレイド（ａｉｒ  ｌａｉｄ）法による再生、スラリー法による再生及びローリング法による再生等がある。例えば、均質化タバコ材料シートの原料は、植物繊維、タバコ原料及び発煙剤等を含み、そのうち、「タバコ原料」が上記の繊細に刻んだタバコ葉、タバコ葉屑又は粉末等を指している。均質化タバコ材料シートの原料は、タバコ用香料と補助原料をさらに含んでもよい。
【００３５】
本実施例では、シート状再生タバコ葉の原料は、植物繊維５〜３０部、タバコ原料４０〜８５部、発煙剤５〜４０部、タバコ用香料０〜２０部及び補助原料１〜１０部を含む。
【００３６】
例えば、植物繊維が５、１０、１５、２０、２５又は３０部を取り、タバコ原料が４０、５５、７０又は８５部を取り、発煙剤が５、２０、３０又は４０部を取り、タバコ用香料が０、１０、１５又は２０部を取り、補助原料が１、５、８又は１０部を取るようにする。
【００３７】
本実施例では、植物繊維は、木材パルプ繊維、麻パルプ繊維及び竹パルプ繊維のうちの少なくとも１種である。
【００３８】
即ち、植物繊維は、上記の３種のうちの１種又は数種を用いることができる。
【００３９】
本実施例では、タバコ原料は、鉄管乾燥種、オリエント種、バーレー種及び日干乾燥種のうちの少なくとも１種である。
【００４０】
即ち、タバコ原料は、上記の４種のうちの１種又は数種を用いることができる。
【００４１】
本実施例では、発煙剤は、グリセリン、プロピレングリコール及びソルビトールのうちの少なくとも１種である。
【００４２】
即ち、発煙剤は、上記の３種のうちの１種又は数種を用いることができる。
【００４３】
本実施例では、タバコ用香料は、鉄管乾燥タバコ葉の水抽出物、鉄管乾燥タバコ葉のアルコール抽出物、バーレー種タバコ葉の水抽出物、バーレー種タバコ葉のアルコール抽出物、フラネオール、マルトール及びタバコ葉超臨界抽出物のうちの少なくとも１種である。
【００４４】
即ち、タバコ用香料は、上記の７種のうちの１種又は数種を用いることができる。
【００４５】
本実施例では、補助原料は、粘着剤、炭酸カルシウム及び海藻多糖のうちの少なくとも１種である。
【００４６】
即ち、補助原料は、上記の３種のうちの１種又は数種を用いることができる。
【００４７】
本実施例では、シート状再生タバコ葉の坪量をｃとする場合、５０ｇ／ｍ２≦ｃ≦２５０ｇ／ｍ２を満たす。さらに、１００ｇ／ｍ２≦ｃ≦２００ｇ／ｍ２を満たすことが好ましい。
【００４８】
シート状再生タバコ葉は、エアレイド法による再生で製造され、シート状再生タバコ葉の坪量が１１０ｇ／ｍ２≦ｃ≦１４０ｇ／ｍ２を満し、又は、スラリー法による再生で製造され、シート状再生タバコ葉の坪量が１４０ｇ／ｍ２≦ｃ≦１８０ｇ／ｍ２を満たすことがさらに好ましい。
【００４９】
シート状再生タバコ葉の坪量ｃを、５０ｇ／ｍ２、８０ｇ／ｍ２、１００ｇ／ｍ２、１１０ｇ／ｍ２、１２０ｇ／ｍ２、１４０ｇ／ｍ２、１６０ｇ／ｍ２、１８０ｇ／ｍ２、２００ｇ／ｍ２、２５０ｇ／ｍ２等に設定することが可能である。
【００５０】
本実施例では、シート状再生タバコ葉の厚さをｄとする場合、０．０５ｍｍ≦ｄ≦１．０ｍｍを満たす。また、０．２ｍｍ≦ｄ≦０．３５ｍｍを満たすことが好ましい。さらに、ｄは、０．０５ｍｍ、０．１０ｍｍ、０．１５ｍｍ、０．２０ｍｍ、０．２５ｍｍ、０．３０ｍｍ、０．３５ｍｍ、０．４０ｍｍ、０．４５ｍｍ、０．５０ｍｍ、０．５５ｍｍ又は０．６０ｍｍであることが好ましい。
【００５１】
該均質化タバコ材料シート（シート状再生タバコ葉）の製造方法は、
タバコ原料を粉砕して、篩ってタバコ粉を形成するステップと、
植物繊維を乾式解繊して１本１本の繊維状に形成させ、気流成形装置でベースシートを形成するステップと、
タバコ粉、発煙剤等と水とを混ぜ合わせて塗布液を形成するステップと、
塗布液をベースシートに塗布し、乾燥処理を行うステップとを含む。
【００５２】
図１と図２に示すように、本実施例では、非燃性加熱式タバコ１００は、タバコ芯部外部分２０をさらに有し、タバコ芯部１０とタバコ芯部外部分２０とを巻紙３０で包むことによりタバコスティックを形成する。
【００５３】
タバコ芯部外部分２０は、１つ又は複数の部材からなり、タバコ芯部外部分２０の機能として、支持作用、降温作用又は濾過作用の１種又は複数種を備える。
【００５４】
本実施例では、図１に示すように、タバコ芯部外部分２０は、支持部２１と、降温部２２とフィルタ部２３とを有する３段構成になり、タバコ芯部１０、支持部２１、降温部２２及びフィルタ部２３が順次に設けられている。
【００５５】
或いは、図２に示すように、タバコ芯部外部分２０は、降温部２２とフィルタ部２３とを有する２段構成になり、タバコ芯部１０、降温部２２及びフィルタ部２３が順次に設けられている。
【００５６】
ここで、降温部２２は、少なくとも１本の貫通する中空通路２２１を有する。図１に示すように、支持部２１内の煙が該中空通路２２１を通してフィルタ部２３に順調に流入することができる。また、図２に示すように、タバコ芯部１０内の煙が該中空通路２２１を通してフィルタ部２３に順調に流入することができる。
【００５７】
具体的に、支持部２１は、中空アセテート繊維からなるものであり、降温部２２の材質として、中空アセテート繊維、ポリ乳酸材質又は紙材質等を用いることが可能で、フィルタ部２３として、酢酸セルロースフィルタロッドを用いることができる。
【００５８】
本実施例による非燃性加熱式タバコの加工方法は、
シート状再生タバコ葉（均質化タバコ材料シート）を、既定方向に沿って長尺状の複数のタバコ刻に裁刻するステップと、
タバコロッド内の複数のタバコ刻を規則的に配列するように、複数のタバコ刻をタバコ刻の幅方向に沿って押圧して寄り合うようにし、成形紙でタバコ刻を包んで、円柱状のタバコロッドを形成するステップと、
を含む。
【００５９】
なお、再生タバコ葉は、タバコシート、再生タバコ、再構成タバコ葉、均質化タバコ葉ともいう。それは、棄却されたタバコ中骨、タバコ葉砕片、タバコ粉等を原料とし、抽出、濃縮、分離、叩解、精製、抄造、乾燥、香りつけのプロセスにより、高品質の天然タバコ葉シートを形成し、タバコの充填物としてタバコ製造に再利用される。再生タバコ葉は、再生処理によるものであるため、良好な柔軟性及び引裂き強度を備え、特に、巻き成形に適するとともに破損しにくい。
【００６０】
このようにして、本実施例は、タバコ刻を規則的に配列することによりタバコ刻の間に規則的な空隙が形成され、規則的に配列されていないタバコ刻と比べて、空隙率を大幅に上げたので、タバコ内部の良好な通気性及び気流の同一性を確保できた。また、吸い込むとき、空気がタバコスティックの外から成形紙を透過して大量にタバコスティックの内部に入ることができ、煙の発生に必要な空気を提供した。より重要なのは、タバコスティックの長尺方向に、規則的に配列したタバコ刻及びそれにより形成した規則的な空隙により、煙の流通にほぼ直線の気流通路が提供され、吸引抵抗及びタバコ刻の煙に対する吸着性が低減され、煙の通過効率を向上させた。これにより、喫煙の官能的品質が上がったので、低温タバコの煙量が少ない、喫煙の官能的品質が劣るという技術的問題を効果的に解決できた。
【００６１】
再生タバコ葉は、製紙法による再生、エアレイド法による再生、スラリー法による再生及びローリング法による再生のうちの少なくとも１種の方式で製造されることが可能である。
【００６２】
再生タバコ葉の坪量は、ｃとする場合、５０ｇ／ｍ２≦ｃ≦２５０ｇ／ｍ２を満たし、例えば５０ｇ／ｍ２、８０ｇ／ｍ２、９０ｇ／ｍ２、１００ｇ／ｍ２、１５０ｇ／ｍ２、２００ｇ／ｍ２又は２５０ｇ／ｍ２等に設定されることができる。
【００６３】
再生タバコ葉の厚さは、ｄとする場合、０．０５ｍｍ≦ｄ≦１．０ｍｍを満たし、例えば０．０５ｍｍ、０．１０ｍｍ、０．１５ｍｍ、０．２０ｍｍ、０．２５ｍｍ、０．３０ｍｍ、０．３５ｍｍ、０．４０ｍｍ、０．４５ｍｍ、０．５０ｍｍ、０．５５ｍｍ、０．６０ｍｍ、０．６５ｍｍ、０．７ｍｍ、０．７５ｍｍ、０．８ｍｍ、０．８５ｍｍ、０．９ｍｍ、０．９５ｍｍ又は１．０ｍｍ等に設定されることができる。
【００６４】
各タバコ刻の長さは、ｅとする場合、ｅ≧１０．０ｍｍを満たし、例えば１１ｍｍ、１２ｍｍ、１５ｍｍ等に設定されることができる。また、各タバコ刻の幅は、ｆとする場合、０．５ｍｍ≦ｆ≦３．０ｍｍを満たし、例えば０．８ｍｍ、１．０ｍｍ又は１．５ｍｍ等に設定されることができる。タバコ刻は、幅が大きすぎると密着性が劣り、熱伝導が悪くなるので、幅を過大にならないように設定される。
【００６５】
上記の複数のタバコ刻をタバコ刻の幅方向に沿って押圧して寄り合うようにすることは、タバコ巻き機又はフィルタロッド成形機を利用して複数のタバコ刻を押圧して寄り合うようにすることであってもよい。
【００６６】
上記の成形紙でタバコ刻を包むことは、タバコ巻紙又は表面に難燃剤が塗布された成形紙でタバコ刻を包むことであってもよい。表面にアルミ箔層を有するタバコ巻紙を用いることが好ましい。
【００６７】
タバコ巻紙は、坪量の高い且つ気体透過性の低いタバコ巻紙を用いることができる。
【００６８】
難燃剤は、水酸化マグネシウム及び水酸化アルミニウムのうちの少なくとも１種を用いることが可能である。
【００６９】
なお、成形紙の表面に一定の量の難燃剤を塗布することは、成形紙の燃焼を止め、喫煙後でもタバコの形を保つためである。
【００７０】
本実施例では、円柱状のタバコロッドの直径は、６〜８ｍｍである。また、７．１ｍｍ、７．５ｍｍであることが好ましい。
【００７１】
本実施例では、円柱状のタバコロッドの重量は、０．０１〜０．０４ｇ／ｍｍである。また、０．０１４ｇ／ｍｍ、０．０２５ｇ／ｍｍ、０．０２８ｇ／ｍｍであることが好ましい。
【００７２】
本実施例では、シート状再生タバコ葉の製造方法は、
タバコ原料を粉砕して、篩ってタバコ粉を形成するステップと、
植物繊維を乾式解繊して１本１本の繊維状に形成させ、気流成形装置でベースシートを形成するステップと、
タバコ粉、発煙剤等と水とを混ぜ合わせて塗布液を形成するステップと、
塗布液をベースシートに塗布し、乾燥処理を行うステップとを含む。
【００７３】
実施例１
ｃ＝１００．０±１０．０ｇ／ｍ２、ｄ＝０．２２±０．０２ｍｍの、製紙法による再生タバコ葉を用い、裁刻機を利用して既定方向に沿って複数のタバコ刻に裁刻し、幅が０．５ｍｍとなった長尺状のタバコ刻を形成する。さらに、複数の長尺状タバコ刻を規則的に配列するようにタバコ巻き機を利用してタバコ刻を横方向に沿って押圧して寄り合うようにし、成形紙でタバコ刻を包み、タバコ刻を規則的に配列した円柱状タバコロッドを形成する。タバコロッドを１００．０ｍｍの長さ仕様で切断し、長さ１００．０ｍｍの円柱状タバコロッドを１０．０ｍｍの長さでさらに切断して３段構成のタバコ芯部外部分と接合させ、非燃性加熱式タバコのタバコスティックのサンプル１＃を形成する。
【００７４】
長尺状タバコ刻の幅をそれぞれ０．８ｍｍ、１．０ｍｍ、１．２ｍｍ、１．５ｍｍに設定し、上記のプロセスを繰り返すことにより、長尺状タバコ刻の幅が異なる４つの非燃性加熱式タバコのタバコスティックのサンプル２＃、３＃、４＃、５＃を形成する。また、従来のタバコ技術を用いて、製紙法による再生タバコ葉を小さいもの（普段は２０ｍｍ×３０ｍｍの菱形にする）に切り、そして１．０ｍｍの幅で裁刻し、タバコ巻き機を利用して巻き、タバコロッド内のタバコ刻が規則的に配列されていない状態になるように普通のタバコロッドを形成し、タバコロッドを１０．０ｍｍの長さで切断して３段構成のタバコ芯部外部分と接合させ、対照サンプルを形成する。
【００７５】
上記の５つのサンプル及び対照サンプルに対して、非燃性加熱式タバコ用具を使って喫煙して評価し、官能的品質の評価結果は表１に示すようになる。
【００７６】
【表１】
0003224297.tif 000003
【００７７】
実施例２
ｃ＝１２０．０±１０．０ｇ／ｍ２、ｄ＝０．２５±０．０２ｍｍの、エアレイド法による再生タバコ葉を用い、裁刻機を利用して既定方向に沿って複数のタバコ刻に裁刻し、幅が０．５ｍｍとなった長尺状のタバコ刻を形成する。さらに、複数の長尺状タバコ刻を規則的に配列するようにタバコ巻き機又はフィルタロッド成形機等の装置を利用してタバコ刻を横方向に沿って押圧して寄り合うようにし、成形紙でタバコ刻を包み、タバコ刻を規則的に配列した円柱状タバコロッドを形成する。タバコロッドを１２０．０ｍｍの長さ仕様で切断し、長さ１２０．０ｍｍの円柱状タバコロッドを１２．０ｍｍの長さでさらに切断して３段構成のタバコ芯部外部分と接合させ、非燃性加熱式タバコのタバコスティックのサンプル１＃を形成する。
【００７８】
長尺状タバコ刻の幅をそれぞれ０．８ｍｍ、１．０ｍｍ、１．２ｍｍ、１．５ｍｍに設定し、上記のプロセスを繰り返すことにより、長尺状タバコ刻の幅が異なる４つの非燃性加熱式タバコのタバコスティックのサンプル２＃、３＃、４＃、５＃を形成する。また、従来のタバコ技術を用いて、エアレイド法による再生タバコ葉を小さいもの（普段は２０ｍｍ×３０ｍｍの菱形にする）に切り、そして１．０ｍｍの幅で裁刻し、タバコ巻き機を利用して巻き、タバコロッド内のタバコ刻が規則的に配列されていない状態になるように普通のタバコロッドを形成し、タバコロッドを１２．０ｍｍの長さで切断して３段構成のタバコ芯部外部分と接合させ、対照サンプルを形成する。
【００７９】
上記の５つのサンプル及び対照サンプルに対して、非燃性加熱式タバコ用具を使って喫煙し、官能的品質の評価結果は表２に示すようになる。
【００８０】
【表２】
0003224297.tif 000004
【００８１】
実施例３
ｃ＝１６０．０±１０．０ｇ／ｍ２、ｄ＝０．２０±０．０２ｍｍの、スラリー法による再生タバコ葉を用い、裁刻機を利用して既定方向に沿って複数のタバコ刻に裁刻し、幅が０．５ｍｍとなった長尺状のタバコ刻を形成する。さらに、複数の長尺状タバコ刻を規則的に配列するようにタバコ巻き機又はフィルタロッド成形機等の装置を利用してタバコ刻を横方向に沿って押圧して寄り合うようにし、成形紙でタバコ刻を包み、タバコ刻を規則的に配列した円柱状タバコロッドを形成する。タバコロッドを１２０．０ｍｍの長さ仕様で切断し、長さ１２０．０ｍｍの円柱状タバコロッドを１５．０ｍｍの長さで切断して３段構成のタバコ芯部外部分と接合させ、非燃性加熱式タバコのタバコスティックのサンプル１＃を形成する。
【００８２】
長尺状タバコ刻の幅をそれぞれ０．８ｍｍ、１．０ｍｍ、１．２ｍｍ、１．５ｍｍに設定し、上記のプロセスを繰り返すことにより、長尺状タバコ刻の幅が異なる４つの非燃性加熱式タバコのタバコスティックのサンプル２＃、３＃、４＃、５＃を形成する。また、従来のタバコ技術を用いて、スラリー法による再生タバコ葉を小さいもの（普段は２０ｍｍ×３０ｍｍの菱形にする）に切り、そして１．０ｍｍの幅で裁刻し、タバコ巻き機を利用して巻き、タバコロッド内のタバコ刻が規則的に配列されていない状態になるように普通のタバコロッドを形成し、タバコロッドを１５．０ｍｍの長さで切断して３段構成のタバコ芯部外部分と接合させ、対照サンプルを形成する。
【００８３】
上記の５つのサンプル及び対照サンプルに対して、非燃性加熱式タバコ用具を使って喫煙し、官能的品質の評価結果は表３に示すようになる。
【００８４】
【表３】
0003224297.tif 000005
【００８５】
実施例４
ｃ＝１００．０±５．０ｇ／ｍ２、ｄ＝０．２０±０．０２ｍｍの、ローリング法による再生タバコ葉を用い、裁刻機を利用して既定方向に沿って複数のタバコ刻に裁刻し、幅が０．５ｍｍとなった長尺状のタバコ刻を形成する。さらに、複数の長尺状タバコ刻を規則的に配列するようにタバコ巻き機又はフィルタロッド成形機等の装置を利用してタバコ刻を横方向に沿って押圧して寄り合うようにし、成形紙でタバコ刻を包み、タバコ刻を規則的に配列した円柱状タバコロッドを形成する。タバコロッドを１４４．０ｍｍの長さ仕様で切断し、長さ１４４．０ｍｍの円柱状タバコロッドを１２．０ｍｍの長さでさらに切断して２段構成のタバコ芯部外部分と接合させ、非燃性加熱式タバコのタバコスティックのサンプル１＃を形成する。
【００８６】
長尺状タバコ刻の幅をそれぞれ０．８ｍｍ、１．０ｍｍ、１．２ｍｍ、１．５ｍｍに設定し、上記のプロセスを繰り返すことにより、長尺状タバコ刻の幅が異なる４つの非燃性加熱式タバコのタバコスティックのサンプル２＃、３＃、４＃、５＃を形成する。また、従来のタバコ技術を用いて、ローリング法による再生タバコ葉を小さいもの（普段は２０ｍｍ×３０ｍｍの菱形にする）に切り、そして１．０ｍｍの幅で裁刻し、タバコ巻き機を利用して巻き、タバコロッド内のタバコ刻が規則的に配列されていない状態になるように普通のタバコロッドを形成し、タバコロッドを１２．０ｍｍの長さで切断して２段構成のタバコ芯部外部分と接合させ、対照サンプルを形成する。
【００８７】
上記の５つのサンプル及び対照サンプルに対して、非燃性加熱式タバコ用具を使って喫煙して評価し、官能的品質の評価結果は表４に示すようになる。
【００８８】
【表４】
0003224297.tif 000006
【００８９】
上記の４つの実施例から分かるように、本実施例の加工方法による非燃性加熱式タバコのタバコスティックは、従来のタバコ技術加工による非燃性加熱式タバコのタバコスティックと比べて、煙の通過效率がより高く、煙の量がより多く、喫煙の官能的品質を大幅に向上させた。
【００９０】
上記記載は、本開示の具体的な実施例に過ぎず、本開示を限定するものではない。当業者にとって、本開示の配合及び製造プロセスを様々に変更、変化させることができる。本開示の精神及び主旨を逸脱しない限り、行われた如何なる変更、均等置換、改良等が、いずれも本開示の保護範囲に含まれる。
【００９１】
産業上の利用可能性
上記のように、本開示は、非燃性加熱式タバコ及びその加工方法を提供し、該方法によるタバコスティックの煙の通過效率がより高く、煙の量がより多く、喫煙の官能的品質を大幅に向上させた。
【符号の説明】
【００９２】
１００−非燃性加熱式タバコ
１０−タバコ芯部
１１−成形紙
１２−タバコ刻
２０−タバコ芯部外部分
２１−支持部
２２−降温部
２２１−中空通路
２３−フィルタ部
３０−巻紙。
【図１】
0003224297.tif 000007
【図２】
0003224297.tif 000008
【手続補正書】
【提出日】令和1年10月9日(2019.10.9)
【手続補正１】
【補正対象書類名】実用新案登録請求の範囲
【補正対象項目名】全文
【補正方法】変更
【補正の内容】
【実用新案登録請求の範囲】
【請求項１】
成形紙と既定方向に沿って平行又は略平行に配設される長尺状の複数のタバコ刻とを備えるタバコ芯部を有し、複数の前記タバコ刻が、規則的に配列され、前記成形紙により包まれるように構成されることを特徴とする非燃性加熱式タバコ。
【請求項２】
前記タバコ刻は、シート状再生タバコ葉を裁刻してなるものであることを特徴とする請求項１に記載の非燃性加熱式タバコ。
【請求項３】
前記シート状再生タバコ葉の坪量をｃとする場合、５０ｇ／ｍ２≦ｃ≦２５０ｇ／ｍ２を満たすことを特徴とする請求項２に記載の非燃性加熱式タバコ。
【請求項４】
前記シート状再生タバコ葉の厚さをｄとする場合、０．０５ｍｍ≦ｄ≦１．０ｍｍを満たすことを特徴とする請求項２に記載の非燃性加熱式タバコ。
【請求項５】
前記タバコ芯部におけるタバコ刻全体の重量は、０．１５〜０．２ｇであることを特徴とする請求項１に記載の非燃性加熱式タバコ。
【請求項６】
タバコ芯部外部分をさらに有し、前記タバコ芯部とタバコ芯部外部分を巻紙で包むことによりタバコスティックを構成することを特徴とする請求項１〜５のいずれか１項に記載の非燃性加熱式タバコ。
【請求項７】
前記タバコ芯部外部分は、支持部と、降温部と、フィルタ部とを有する３段構成であり、前記タバコ芯部、前記支持部、前記降温部及び前記フィルタ部が順次に設けられ、
又は、前記タバコ芯部外部分は、降温部とフィルタ部とを有する２段構成であり、前記タバコ芯部、前記降温部及び前記フィルタ部が順次に設けられ、
前記降温部は、少なくとも１本の貫通する中空通路を有することを特徴とする請求項６に記載の非燃性加熱式タバコ。
【請求項８】
各前記タバコ刻の長さをｅとする場合、ｅ≧１０．０ｍｍを満たし、各前記タバコ刻の幅をｆとする場合、０．５ｍｍ≦ｆ≦３．０ｍｍを満たすことを特徴とする請求項６に記載の非燃性加熱式タバコ。
【請求項９】
成形紙で前記タバコ刻を包むことは、タバコ巻紙又は表面に難燃剤が塗布された成形紙で前記タバコ刻を包むことであることを特徴とする請求項１〜８のいずれか１項に記載の非燃性加熱式タバコ。
【請求項１０】
成形紙で前記タバコ刻を包むことにより形成した円柱状のタバコロッドの直径は、６〜８ｍｍであり、
及び／又は、前記円柱状のタバコロッドの重量は、０．０１〜０．０４ｇ／ｍｍであることを特徴とする請求項９に記載の非燃性加熱式タバコ。